Brevet FR2696658A1 — publié le 19940415

PROCEDE ET DISPOSITIF D'ENCAPSULATION D'UNE SUBSTANCE, AINSI QUE CAPSULE OBTENUE La présente invention concerne le domaine technique de l'encapsulation d'une substance. Plus précisément, la présente invention a pour objet un procédé et un dispositif permettant d'encapsuler une substance par une membrane sélectivement perméable, ainsi que la capsule obtenue. Le domaine de l'encapsulation connaît un essor important depuis un certain nombre d'années. En effet, i'encapsulation trouve une application pour la fabrication de médicaments retards pour lesquels, en choisissant la nature et la taille de la capsule, on peut déterminer le temps à partir duquel le principe actif sera libéré ainsi que sa cinétique de libération. Les techniques d'encapsulation trouvent une application particulière dans le domaine de la transplantation de cellules ou de groupes de cellules, tels que les îlots de Langerhans. L'implantation d'îlots de Langerhans est réalisée chez des diabétiques pour pallier leur insuffisance de production en insuline. Dans le cas où les îlots sont implantés chez l'homme sans encapsulation préalable, les risques de rejet sont importants malgré les traitements immunosuppressifs. Aussi préfère-t-on encapsuler les îlots avant leur implantation, ce qui permet de former autour des îlots une enveloppe constituant une barrière antigénique , on peut ainsi utiliser des îlots de diverses origines et notamment des îlots de porcs. La capsule utilisée doit avoir une enveloppe imperméable aux éléments du système immunitaire, mais perméable aux nutriments nécessaires pour nourrir les îlots ainsi qu'à l'insuline sécrétée en réponse au taux de glucose dans le sang. Elle doit en outre être biocompatible et ne pas provoquer de réaction défavorable des tissus constituant le sîte d'implantation. Diverses méthodes ont été proposées dans l'état de la technique pour produire des capsules de matériel biologique. Ainsi, l'article de Dupuy, Gin, Baquey et Ducassou intitulé "ln situ polymerization of a microencapsulating medium round living cells" publié en 1988 dans le "Journal of Biomedical Materials Research" Vol. 22 p :1061-1070, décrit un procédé de microencapsulation de cellules vivantes. Selon ce procédé, les cellules à encapsuler sont mises en solution dans de l'agarose et extrudées dans de l'huile de paraffine. Cette extrusion est effectuée au moyen de l'aiguille d'une seringue à l'intérieur de laquelle se trouvent des cellules en suspension dans l'agarose. Cette aiguille est elle-même disposée à l'intérieur d'un tube capillaire de diamètre légèrement supérieur, à l'intérieur duquel est pompée de l'huile de paraffine. Le débit de l'huile de paraffine est maintenu plus élevé que celui de l'agarose.A l'extrêmité du capillaire, les billes sont injectées dans un bain d'huile de paraffine, refroidi à 40 C pour obtenir une gélification rapide des billes. Les billes obtenues ici sont ensuite soumises à une seconde opération d'enrobage au moyen d'une solution polymérisable. Les billes sont aspirées dans un tube capillaire en polyéthylène. Une pièce en T est connectée à ce tube afin d'y introduire une solution de monomères (30 % acrylamide et 1,5 % bisacrylamide) auxquels on ajoute un sensibilisateur et un catalyseur. Le tube traverse alors une chambre d'irradiation à l'intérieur de laquelle est disposée une lampe à mercure haute pression permettant d'initier la polymérisation. Les billes produites sont ensuite recueillies dans un réservoir contenant un milieu de conservation. Un tel procédé présente cependant de nombreux inconvénients et notamment celui d'être discontinu avec deux étapes bien diffé renciées. D'autre part, la réaction de polymérisation présente un grand risque de toxicité pour les cellules encapsulées, et n'est applicable qu'à un certain nombre de solutions polymères. Aussi l'objet de l'invention est de proposer un procédé et un dispositif d'encapsulation permettant de pallier les inconvénients de l'art antérieur. Le but de l'invention est un procédé et un dispositif d'encapsulation d'une substance permettant à la substance encapsulée de conserver sa viabilité et sa fonctionnalité. Un autre but de l'invention est un procédé et un dispositif d'encapsulation permettant de fractionner la substance à encapsuler afin de choisir la quantité de substance à l'intérieur des capsules. Pour atteindre ce but, la présente invention a pour objet un procédé d'encapsulation d'une substance du type consistant - à provoquer l'écoulement de la substance à encapsuler à l'intérieur d'un conduit capillaire, - à extruder ladite substance à partir dudit conduit, - à coextruder axialement une solution polymère en périphérie dudit conduit afin d'encapsuler la substance, caractérisé en ce qu'il consiste en outre - à segmenter par un fluide vecteur le flux de substance à encapsuler préalablement à son extrusion, - à abaisser la température de la capsule formée, - puis à échanger le solvant contenu dans la solution polymère par un non solvant. Selon une forme de réalisation de l'invention, le procédé est caractérisé en ce qu'il consiste en outre à abaisser la température de la capsule formée à une température inférieure à la température de gélification de la solution polymère. Ainsi, I'enveloppe de la capsule obtenue est à l'état de gel thermoréversible avant l'opération d'échange du solvant par du non solvant, ce qui permet d'optimiser la structure et l'état de surface de l'enveloppe de la capsule. Selon une forme préférée de réalisation de l'invention, le procédé consiste en outre à choisir le débit d'extrusion de la solution polymère pour obtenir la formation d'une goutte de solution polymère pour chaque segment de substance à encapsuler extrudée. Ainsi, on obtient un bon rendement que l'on évalue en pourcentage de capsules fermées contenant de la substance encapsulée par rapport au nombre de gouttes de solution polymère formées. Selon une caractéristique avantageuse de l'invention, le procédé d'encapsulation est caractérisé en ce qu'il consiste à utiliser comme solution polymère une solution comprenant au moins - un copolymère d'acrylonitrile et d'un comonomère oléfiniquement insaturé porteur de groupements sulfoniques éventuellement salifiés, - un solvant organique polaire du copolymère, - un non solvant du copolymère. Ainsi, la capsule obtenue présente les qualités de biocompatibilité adaptées à l'implantation. La présente invention a également pour objet un dispositif de mise en oeuvre du procédé de l'invention, caractérisé en ce qu'il comporte - au moins une cellule de coextrusion de la substance à encapsuler et de la solution polymère, composée d'une buse de forme sensiblement conique à l'intérieur de laquelle débouche un tube capillaire d'amenée de la substance à encapsuler, présentant une paroi effilée à son extrémité placée à une distance d de la buse pour permettre l'extrusion d'une goutte de solution polymère, - un canal de constriction prolongeant la buse, de section droite inférieure au diamètre de la goutte afin de provoquer l'allongement de la goutte, - un conduit prolongeant le canal de constriction, la section droite dudit conduit étant légèrement supérieure à celle du canal de constriction, - des moyens de réfrigération aptes à refroidir la capsule formée. Un autre objet de l'invention est une capsule implantable caractérisée en ce qu'elle comprend - une enveloppe externe constituée par un hydrogel d'acrylonitrile et de methallylsulfonate de sodium, - un noyau interne comprenant une substance encapsulée. La présente invention sera mieux comprise à la lecture de la description qui va suivre, en référence aux figures qui illustrent de façon schématique et sans échelle déterminée un mode de réalisation de l'invention. La figure 1 est un schéma de l'ensemble du dispositif de la présente invention. La figure 2 est un agrandissement de la portion encadrée de la figure 1. La figure 3 illustre une première étape du procédé selon l'invention. La figure 4 illustre une seconde étape du procédé selon l'invention. La figure 5 illustre une troisième étape du procédé selon l'invention. La figure 6 illustre les résultats d'un essai réalisé avec les produits de l'invention. Le dispositif représenté sur la figure 1 comporte un conduit capillaire 1 d'amenée de la substance à encapsuler, présente dans le réservoir 2. Ce conduit 1 comporte une intersection 3 avec un conduit 4 véhiculant un fluide vecteur provenant du réservoir 5. L'intersection 3 qui est représentée ici comme une simple jonction de deux conduits est en réalité constituée par un dispositif d'extrusion axiale de la substance à encapsuler présente dans le conduit 1 et de coextrusion annulaire du fluide vecteur présent dans le conduit 4. Le conduit 1 débouche ensuite dans la partie centrale d'une buse 6 de forme sensiblement conique, alimentée grâce à un conduit 7 en solution polymère à partir d'un réservoir 8. La buse conique 6 est prolongée par un court canal de constriction 9 se prolongeant luimême par un conduit réfrigéré 10 dont l'extrêmité opposée au canal de constriction 9 affleure la surface d'un liquide présent dans un réservoir 11. Une double enveloppe 12 reliée à un dispositif de réfrigération 13, entoure le conduit 10 permettant ainsi d'abaisser la température de son contenu. Les contenus des réservoirs 2, 5 et 8 sont mis en circulation respectivement dans les conduits 1, 4 et 7, grâce à une pression exercée par de l'air comprimé amené par respectivement les canalisations 14, 15 et 16. Un dispositif 17 permet de commander l'alimentation en air de chacun des réservoirs, ce qui permet de commander leur pression et par conséquent le débit d'écoulement à l'intérieur des conduits 1, 4 et 7. Ainsi que cela est représenté sur la figure 2, le conduit capillaire 1 présente à l'extrêmité débouchant dans la buse conique 6, une paroi effilée 18. La paroi 18 est située à une distance d de la buse conique dont l'angle d'ouverture est o. La distance d peut varier grâce à une mobilité du tube capillaire 1, à l'intérieur de la buse 6, ce qui permet de faire varier la quantité de solution polymère extrudée et par conséquent l'épaisseur de la capsule formée. L'ensemble des conduits 1, 4, 7, 9 et 10 est constitué par un matériau lyophobe et inerte vis-à-vis des différents fluides qui y circulent. II s'agit par exemple de polytétrafluoroéthylène (PTFE) qui présente l'avantage d'être translucide. La substance à encapsuler peut être de différentes natures. On peut par exemple encapsuler une substance à activité biologique (telle qu'un médicament) présente dans le réservoir 2 sous forme de solution (insuline par exemple) ou de suspension ; il est également possible d'encapsuler des cellules ou groupes de cellules en suspension dans un milieu adapté à la survie cellulaire : bactéries, cellules RIN, hépatocytes, cellules pancréatiques ss, îlots de Langerhans, globules rouges, cellules L929 (fibroblastes de souris), etc. La solution polymère utilisée pour l'encapsulation comporte tout polymère ou copolymère dont la nature permet l'obtention d'une enveloppe sélectivement perméable dont les qualités de biocompatibilité sont telles que la fonctionnalité de la substance encapsulée est conservée et que la capsule formée est propre à être implantée chez l'homme. Ainsi, une solution polymère convenant aux fins de la présente invention comporte - un copolymère d'acrylonitrile et d'un comonomère oléfiniquement insaturé porteur de groupements anioniques, - un solvant appoprié, tel que notamment le NN-diméthylformamide (DMF), le diméthylsulfoxide (DMSO), la N-méthylpyrrolidone (NMP) ou le propylène carbonate (PC), - un non solvant tel qu'une solution saline aqueuse. Les proportions respectives de chacun des éléments composant la solution peuvent varier selon les caractéristiques attendues pour l'enveloppe de la capsule, notamment en ce qui concerne sa perméabilité. Le fluide vecteur présent dans le récipient 5 est utilisé pour segmenter le flux de substance à encapsuler. On choisit à cette fin, un fluide hydrophobe, non solvant et non coagulant du polymère ou copolymère présent dans la solution polymère ; ce fluide ne doit pas être agressif envers la substance à encapsuler ; sa nature est choisie pour que les interfaces avec la substance à encapsuler d'une part et avec la solution polymère d'autre part présentent des propriétés de mouillabilité adaptées à l'encapsulation. Un exemple de fluide vecteur convenant aux fins de la présente invention, notamment dans le cas où la solution polymère comprend un copolymère d'acrylonitrile, est constitué par une huile de polydiméthylsiloxane partiellement hydroxylée, le degré d'hydroxylation étant défini en fonction du degré d'hydrophilie recherché : plus le degré d'hydrophilie sera important, plus la taille des segments de substance à encapsuler sera importante. La viscosité du fluide vecteur doit être adaptée au débit d'écoulement souhaité ainsi qu'à la taille voulue pour les segments de substance à encapsuler. En effet, toutes choses étant égales par ailleurs, lorsque la viscosité du fluide vecteur augmente, la taille des segments de substance à encapsuler diminue car la force de cisaillement augmente également. Le liquide présent dans le réservoir 1 1 est destiné à réaliser l'échange du solvant contenu dans la solution polymère par un non solvant. Cette opération permet d'obtenir autour de la substance à encapsuler une enveloppe à l'état de gel non thermoréversible. Le choix du non solvant utilisé est fonction de la nature de la solution polymère extrudée. II est avantageusement possible d'utiliser un bain comportant deux liquides dont le pouvoir de précipitation du polymère ou copolymère présent dans la solution polymère est différent. Ainsi par exemple, le bain présent dans le réservoir 11 peut être composé par une phase inférieure constituée par un non solvant fort et une phase supérieure constituée par un non solvant doux. Par non solvant fort, on entend un non solvant qui, lorsqu'il est utilisé comme coagulant, précipite très rapidement la solution au contact de laquelle il est porté. Au contraire, un non solvant doux ne la précipitera que très lentement. L'utilisation d'un phase supérieure constituée par un non solvant doux permet à la capsule de pénétrer dans le non solvant fort sans être déformée. Dans le cas où le non solvant fort utilisé est une solution aqueuse, le remplacement du solvant de la solution polymère par de l'eau conduit à la formation d'un hydrogel, ce qui est favorable à l'obtention de bonnes qualités de biocompatibilité. Le fonctionnement du dispositif ainsi décrit est le suivant. Le fluide vecteur est mis en circulation à partir du réservoir 5 grâce à la pression exercée par de l'air provenant de la canalisation 15. La pression d'air est commandée par le dispositif 17 pour fournir un débit approprié. Afin de favoriser l'écoulement du fluide vecteur dans la canalisation 1 en direction de la buse 6, et éviter son écoulement vers le réservoir 2, il est possible de clamper le conduit 1 sur la portion comprise entre l'intersection 3 et le réservoir 2 ou de produire dans cette portion de conduit une augmentation de la pression. Lorsque le fluide vecteur atteint le réservoir 11, on commande le dispositif 17 pour alimenter le réservoir 8 en air comprimé, afin d'induire l'écoulement de solution polymère dans la buse 6, par l'intermédiaire du conduit 7. On ajuste alors la distance d par déplacement vertical du conduit 1 dans la buse 6, de manière à régler l'épaisseur de l'enveloppe de la capsule. On commande ensuite le dispositif 17 pour mettre en circulation la substance à encapsuler dans le conduit 1. Les pressions d'air à l'intérieur des réservoirs 2, 5 et 8 sont commandées en fonction des débits souhaités pour la substance à encapsuler, le fluide vecteur et la solution polymère. Le débit du fluide vecteur (ainsi que sa viscosité) conditionne la taille des segments de substance à encapsuler ; pour un débit de fluide vecteur donné, le débit de la substance à encapsuler conditionne l'écartement existant entre deux segments de substance à encapsuler plus le débit augmente, plus l'écartement entre deux segments est faible. Le débit d'alimentation de la buse 6 en solution polymère est ensuite réglé pour obtenir la formation d'une goutte de solution polymère pour chaque segment de substance à encapsuler. Ainsi que cela est représenté sur la figure 3, lorsque la synchronisation est réalisée entre le flux de substance à encapsuler et la solution polymère, grâce à la paroi effilée 18 de l'extrémité du conduit 1, la solution polymère est extrudée sous forme de goutte qui tombe à l'intérieur du canal de constriction 9 (figure 4) suivie de la substance à encapsuler. La longueur du canal 9 est choisie juste suffisante pour provoquer un allongement de la goutte. La forme allongée de la goutte est favorable à ce que la goutte prenne ensuite la forme d'un haricot de révolution (figure 5) lorsque, en sortie du canal 9, elle débouche dans un conduit 10 de section plus importante. Lors de la progression de la goutte et de la substance à encapsuler dans le conduit 10, I'affinité qu'elles présentent l'une pour l'autre permet d'écarter le fluide vecteur, ce qui conduit à l'enrobage de la substance à encapsuler par la solution polymère. Afin de faciliter cet enrobage, il est possible de régler l'écoulement de la solution polymère pour que la goutte de solution polymère formée se détache de la paroi 18 au moment même où un segment de substance à encapsuler parvient à 'extrémité du conduit 1 (ainsi que représenté sur la figure 3) ; ceci permet d'obtenir immédiatement une mise en contact de la substance à encapsuler avec la solution polymère, ce qui favorise ensuite l'opération d'enrobage. Selon une caractéristique de l'invention, la capsule formée est ensuite refroidie lors de son écoulement à l'intérieur du conduit 10 grâce à un dispositif de réfrigération constitué essentiellement par une double enveloppe 12 à l'intérieur de laquelle circule un liquide de refroidissement tel que de l'éthylène glycol. Le liquide de refroidissement circule à contre courant par rapport au sens d'écoulement des capsules formées. L'abaissement de la température protège la substance à encapsuler des effets néfastes possibles du solvant présent dans la solution polymère ; il facilite également la pénétration sans déformation de la capsule formée dans le non solvant du réservoir 11. De façon avantageuse, on refroidit jusqu'à atteindre une température inférieure à la température de gélification de la solution polymère ainsi, I'enveloppe enrobant la substance à encapsuler passe de l'état de solution à l'état de gel thermoréversible. Ce passage par l'état de gel thermoréversible permet, après la phase d'échange du solvant par un non solvant présent dans le réservoir 11, d'obtenir un gel irréversible dont la structure est homogène et la surface parfaitement lisse on obtient ainsi une membrane enveloppant la capsule, dont la structure ne présente ni doigt ni peau. Le bain du réservoir il est avantageusement maintenu à une température inférieure à la température ambiante de manière à éviter tout réchauffement brutal de la capsule qui conduirait au passage de l'état de gel thermoréversible à celui de solution et également pour compenser une éventuelle exothermicité de l'échange solvant/non solvant. Après l'opération d'échange du solvant par du non solvant, on obtient des capsules dont l'enveloppe est constituée par un gel non thermoréversible. Ces capsules sont lavées puis conservées dans un milieu approprié avant leur utilisation. Exemple 1 On décide d'encapsuler des cellules RIN en suspension dans une solution aqueuse à 0,9 % de NaCI et à 1 % d'albumine. Les cellules RIN sont des cellules tumorales de souris aptes à sécréter de l'insuline lorsqu'elles sont stimulées par de l'arginine. Dans le dispositif d'encapsulation utilisé, les conduits capillaires 1 et 4 sont constitués par un tube en polytétrafluoroéthylène de section droite circulaire de diamètre interne 0,7 mm et de diamètre externe 1,1 mm. Le canal de constriction 9 a une longueur de 3 mm et un diamètre interne de 0,9 mm. Le conduit réfrigéré 10 est constitué par un tube de 35 cm de longueur, de diamètre interne 1,1 mm et de diamètre externe 1,7 mm. Afin de permettre un réglage précis du débit de solution polymère au moyen d'une variation de la pression d'air à l'intérieur du réservoir 8, on choisit un tube 7 d'amenée de la solution polymère dont le diamètre est inférieur à 5 mm. L'angle d'ouverture a de la buse conique 6 est d'environ 45C et la distance entre l'extrémité 18 de la paroi effilée et la buse 6 est d'environ 0,2 mm. Le fluide vecteur utilisé est un mélange constitué par 78 % d'huile silicone à 170 ppm de groupements hydroxyles, de viscosité égale à 3 cPo 17 % d'huile silicone à 1010 ppm de groupements hydroxyles, de viscosité égale à 3 500 cPo 5 5 % d'hexadécane. Le mélange obtenu comprend 306 ppm de groupements hydroxyles et présente une viscosité de 27 cPo ; il est mis en circulation dans le conduit 4 à un débit de 0,30 ml/min. La solution polymère utilisée est constituée de .6 % d'un copolymère d'acrylonitrile et de méthallylsulfonate de sodium .3 % de solution aqueuse de chlorure de sodium à 9 g/l 91 % de diméthylsulfoxide. La température de gélification de cette solution se situe autour de 9"C. Le débit d'alimentation de la buse 6 en solution polymère est de 0,07 ml/min. La substance à encapsuler constituée par les cellules RIN en suspension dans une solution saline à une concentration d'environ 106 cellules/ml est mise en circulation dans le conduit 1 avec un débit de 0,01 ml/min. Les réservoirs 2, 5 et 8 sont à température ambiante. La coextrusion est réalisée à 24"C. La réfrigération du conduit 10 est réalisée grâce à la circulation à contre-courant dans la double enveloppe 12 d'un mélange éthylène-glycol/eau (40/60) dont la température de consigne en sortie du dispositif de réfrigération 13 est de 1"C. Le bain du réservoir 1 1 comprend une phase inférieure constituée par une solution aqueuse de chlorure de sodium à 9 g/l et une phase supérieure de plus petit volume constituée par un mélange constitué par 70 % en volume d'éthanol, 4 % de butanol, 1 % d'isopropanol, 25 % d'eau, auquel on ajoute quelques gouttes de bleu de méthylène. Le bain est à température ambiante. L'interface entre les deux phases présente un gradient de concentration alcoolique qui favorise la pénétration sans déformation des capsules. Les capsules obtenues sont parfaitement sphériques avec un diamètre externe compris entre environ 800 CLm et 900 clam. L'enveloppe est translucide et a une épaisseur constante de 100 Fm. Après lavage dans une solution aqueuse de NaCI à 9 g/l, les capsules sont mises en culture dans du RPMI contenant 10 % de sérum de veau foetal. Au bout de 19 jours, I'observation microscopique montre une multiplication des cellules RIN à l'intérieur de la capsule. Un test de stimulation à l'arginine démontre la fonctionnalité des cellules RIN encapsulées. En effet, 15 à 27 capsules sont placées dans un puits. Le milieu de culture est remplacé par une solution de Krebs. Une première incubation témoin est réalisée permettant de connaître le taux basal d'insuline. Cette solution est ensuite remplacée par une solution de Krebs "stimulante", contenant de l'arginine et de la théophyline. L'expérience est réalisée sur 10 puits. Les résultats de dosage de l'insuline pour chaque puits sont illustrés sur la figure 6, et montrent une sécrétion d'insuline lors de la stimulation des capsules. Ainsi, on peut en conclure que les cellules RIN restent vivantes et fonctionnelles à l'intérieur de la capsule dont l'enveloppe est perméable aux nutriments, à l'arginine et à l'insuline. Exemple 2 La substance à encapsuler est constituée dans ce cas par une solution d'insuline à 40 Ul/ml. Le dispositif d'encapsulation, la composition de la solution polymère, du bain d'échange solvanUnon solvant ainsi que les températures de mise en oeuvre du procédé sont les mêmes que dans l'exemple 1. Le fluide vecteur est ici un mélange constitué par 17 % d'huile silicone à 2500 ppm de groupements hydroxyles, dont la viscosité est de 750 cPo 83 % d'huile silicone à 170 ppm de groupements hydroxyles, dont la viscosité est de 3 cPo. Le mélange obtenu comporte environ 570 ppm de groupements hydroxyles et présente une viscosité de 13,4 cPo. Les débits de circulation sont les suivants - solution d'insuline : 0,008 ml/min - huile : 0,47 ml/min - solution polymère : 0,06 ml/min. Les capsules obtenues sont parfaitement sphériques et présentent un diamètre externe compris entre environ 800 ,um et 900 ,um avec une enveloppe translucide dont l'épaisseur est constante et d'environ 100 clam. Exemple3 La substance à encapsuler est constituée ici par des îlots de Langerhans en suspension dans une solution aqueuse de NaCI à 9 g/l. La composition de la solution polymère, du fluide vecteur et du liquide d'échange solvant/non solvant est la même qu'à l'exemple 2. Les débits de circulation sont les suivants - suspension d'îlots : 0,019 ml/min - huile : 0,366 ml/min - solution polymère : 0,053 ml/min La coextrusion des îlots et de la solution polymère est effectuée à température ambiante. La température de consigne du liquide de refroidissement en sortie du dispositif de réfrigération 13 est de -6 C. Le bain d'échange solvant/non solvant est à une température variant de 5"C à 15"C. Les capsules obtenues sont des sphères parfaites comportant un noyau constitué par des îlots de Langerhans en suspension dans la solution saline entourés par une enveloppe translucide constituée par un hydrogel d'acrylonitrile et de méthallylsulfonate de sodium. Le diamètre externe de la capsule est compris entre environ 800 ,um et 900 lim; I'épaisseur de la capsule est d'environ 100 ,um. Les capsules sont conservées dans du milieu de culture (RPMI) contenant 10 % de sérum de veau foetal. Exemple 4 On réalise dans cet exemple l'encapsulation de bactéries (Escherichia coli) en suspension dans un bouillon de culture Trypcase-Soja (TS). Les conditions d'encapsulation sont les mêmes que dans l'exemple 1 à l'exception des débits d'écoulement qui sont - pour la suspension de bactéries : 0,0145 ml/min - pour l'huile 0,47 ml/min - pour la solution polymère : 0,06 ml/min Les capsules obtenues sont des sphères parfaites formées par une enveloppe entourant un noyau de 650 ,um de diamètre constitué par la suspension de bactéries. Elles sont mises en culture dans du bouillon TS à 37"C. L'observation des capsules après 24 h, puis 8 jours de mise en culture montre une multiplication des bactéries sans éclatement de l'enveloppe. REVENDICATIONS 1. Procédé d'encapsulation d'une substance du type consistant - à provoquer l'écoulement de la substance à encapsuler à l'intérieur d'un conduit capillaire (1), - à extruder ladite substance à partir dudit conduit, - à coextruder axialement une solution polymère en périphérie dudit conduit afin d'encapsuler la substance, caractérisé en ce qu'il consiste en outre - à segmenter par un fluide vecteur le flux de substance à encapsuler préalablement à son extrusion, - à abaisser la température de la capsule formée, - puis à échanger le solvant contenu dans la solution polymère par un non solvant. 2. Procédé selon la revendication 1, caractérisé en ce qu'il consiste à segmenter le flux de substance à encapsuler en extrudant préalablement à l'intérieur dudit conduit capillaire la substance à encapsuler et le fluide vecteur coaxialement. 3. Procédé d'encapsulation selon une des revendications précédentes, caractérisé en ce qu'il consiste à abaisser la température de la capsule formée à une température inférieure à la température de gélification de la solution polymère. 4. Procédé selon une des revendications précédentes, caractérisé en ce qu'il consiste à utiliser comme fluide vecteur une huile de polydiméthylsiloxane partiellement hydroxylée. 5. Procédé selon une des revendications précédentes, caractérisé en ce qu'il consiste en outre à régler le débit d'extrusion de la solution polymère pour obtenir la formation d'une goutte de solution polymère pour chaque segment extrudé de substance à encapsuler. 6. Procédé selon la revendication 5, caractérisé en ce qu'il consiste en outre à provoquer l'allongement de la goutte de solution polymère extrudée, par passage à l'intérieur d'une canalisation (9) de section inférieure au diamètre de la goutte extrudée. 7. Procédé selon la revendication 6, caractérisé en ce qu'il consiste en outre à faire passer la goutte allongée et le segment de substance à encapsuler à l'intérieur d'une canalisation (10) de section légèrement supérieure à celle de la canalisation précédente (9). 8. Procédé selon une des revendications précédentes, caractérisé en ce qu'il consiste à réaliser l'échange solvant/non solvant par immersion de la capsule formée dans un bain (11) comprenant au moins un non solvant. 9. Procédé selon la revendication 8, caractérisé en ce que ledit bain (11) comprend au moins une phase inférieure constituée par un non solvant fort et une phase supérieure constituée par un non solvant doux. 10. Procédé selon la revendication 9, caractérisé en ce que le non solvant fort est une solution saline aqueuse et en ce que le non solvant doux est une solution alcoolique, I'interface entre les deux phases présentant un gradient de concentration alcoolique. 11. Procédé selon une des revendications précédentes, caractérisé en ce qu'il consiste à utiliser comme solution polymère une solution comprenant au moins - un copolymère d'acrylonitrile et d'un comonomère oléfiniquement insaturé porteur de groupements sulfoniques éventuellement salifiés, - un solvant organique polaire du copolymère, - un non solvant du copolymère. 12. Procédé selon la revendication 10, caractérisé en ce que la solution polymère utilisée comprend - un copolymère d'acrylonitrile et de méthallylsulfonate de sodium, - du diméthylsulfoxide, - une solution aqueuse de chlorure de sodium. 13. Procédé selon une des revendications précédentes, caractérisé en ce que la substance à encapsuler est constituée par des îlots de Langerhans ou des cellules ,8 de pancréas. 14. -Procédé selon une des revendications 1 à 12, caractérisé en ce que la substance à encapsuler est constituée par des hépatocytes. 15. Dispositif pour la mise en oeuvre du procédé selon une des revendications précédentes, caractérisé en ce qu'il comporte - au moins une cellule de coextrusion de la substance à encapsuler et de la solution polymère, composée d'une buse (6) de forme sensiblement conique à l'intérieur de laquelle débouche un tube capillaire (1) d'amenée de la substance à encapsuler, présentant une paroi effilée (18) à son extrémité placée à une distance d de la buse pour permettre l'extrusion d'une goutte de solution polymère, - un canal de constriction (9) prolongeant la buse (6), de section droite inférieure au diamètre de la goutte afin de provoquer l'allongement de la goutte, - un conduit (10) prolongeant le canal de constriction (9), la section droite dudit conduit étant légèrement supérieure à celle du canal de constriction, - des moyens de réfrigération (12,13) aptes à refroidir la capsule formée. 1 6. Dispositif selon la revendication précédente, caractérisé en ce que l'extrémité du tube capillaire (1) est montée mobile à I'intérieur de la buse (6) afin de permettre une variation de la distance d. 17. Dispositif selon une des revendications 15 ou 16, caractérisé en ce que le tube capillaire (1) d'amenée de la substance à encapsuler est muni, en amont de la cellule d'extrusion dans le sens d'écoulement de la substance à encapsuler, d'une intersection (3) avec un conduit (4) véhiculant un fluide vecteur apte à segmenter le flux de substance à encapsuler. 18. Dispositif selon une des revendications 15 à 17, caractérisé en ce que ses parois internes sont en polytétrafluoroéthylène. 19. Dispositif selon une des revendications 15 à 18, caractérisé en ce qu'il comporte en outre des moyens (17, 16, 15, 14) pour régler les débits de la solution polymère, du fluide vecteur et de la substance à encapsuler.